(57)【特許請求の範囲】
【請求項１】
それぞれがシリコーン樹脂と熱伝導性充填材とを含む複数の単位層を備え、かつ前記複数の単位層が互いに接着するように積層される熱伝導性シートであって、
前記シリコーン樹脂の体積含有率が３２体積％以下であり、
前記複数の単位層が互いに接着する接着面に対して垂直方向から３０％圧縮したときの、シート面積２５．４ｍｍ×２５．４ｍｍにおける圧縮荷重が７．０ｋｇｆ以下である、熱伝導性シート。
【請求項２】
前記複数の単位層が、シートの面方向に沿う一方向に沿って積層される請求項１に記載の熱伝導性シート。
【請求項３】
前記熱伝導性充填材が、異方性充填材を含有する請求項１又は２に記載の熱伝導性シート。
【請求項４】
前記熱伝導性充填材が、さらに非異方性充填材を含有する請求項３に記載の熱伝導性シート。
【請求項５】
前記異方性充填材が、シートの厚さ方向に配向される請求項３又は４に記載の熱伝導性シート。
【請求項６】
前記異方性充填材が、繊維状材料、及び鱗片状材料から選択される少なくとも１種である請求項３〜５のいずれか１項に記載の熱伝導性シート。
【請求項７】
前記鱗片状材料の鱗片面の法線方向が、前記複数の単位層の積層方向に向く請求項６に記載の熱伝導性シート。
【請求項８】
前記隣接する単位層同士が、直接固着している請求項１〜７のいずれか１項に記載の熱伝導性シート。
【請求項９】
硬化性シリコーン組成物、熱伝導性充填材、及び揮発性化合物を含む液状組成物を、シート状に成形して、シート状成形体を得る工程（１）と、
前記シート状成形体を、少なくとも一方がガス透過性フィルムである２枚のフィルムの間に配置した状態で、前記シート状成形体に含まれる揮発性化合物の一部を揮発させつつ、前記硬化性シリコーン組成物を硬化させて、１次シートを得る工程（２）と、
前記１次シートを複数準備して、複数の１次シートを積層することで、複数の１次シートを接着させて積層ブロックを形成する工程（４）と、
前記積層ブロックを積層方向に沿ってシート状になるように切断して熱伝導性シートを得る工程（５）と
を備える熱伝導性シートの製造方法。
【請求項１０】
前記熱伝導性充填材が、異方性充填材を含み、前記１次シートではその面方向に沿って異方性充填材が配向され、
前記積層ブロックは、前記異方性充填材が配向する方向に直交する方向に切断される、請求項９に記載の熱伝導性シートの製造方法。
【発明の詳細な説明】
【技術分野】
【０００１】
本発明は、熱伝導性シート、及びその製造方法に関する。
【背景技術】
【０００２】
コンピュータ、自動車部品、携帯電話等の電子機器では、半導体素子や機械部品等の発熱体から生じる熱を放熱するためにヒートシンクなどの放熱体が一般的に用いられる。放熱体への熱の伝熱効率を高める目的で、発熱体と放熱体の間には、熱伝導性シートが配置されることが知られている。熱伝導性シートは、電子機器内部に配置させるとき圧縮して用いられることが一般的であり、高い柔軟性が必要とされる。
熱伝導性シートは、一般的には、高分子マトリクスと、高分子マトリクス中に分散された熱伝導性充填材とを含有する。また、熱伝導性シートは、特定の方向の熱伝導性を高めるために、形状に異方性を有する異方性充填材を一方向に配向することがある。【０００３】
異方性充填材が一方向に配向された熱伝導性シートは、例えば、延伸等により異方性充填材をシート面方向に沿って配向させた１次シートを複数作製し、その１次シートを複数積層して一体化したものを垂直にスライスすることで製造される。この製造方法（以下、「流動配向法」ともいう）によれば、所定厚みの単位層が多数積層されて構成される熱伝導性シートが得られる。また、異方性充填材は、シートの厚さ方向に配向させることが可能である（例えば、特許文献１参照）。
また、熱伝導性シートは、高分子マトリクスとして、熱伝導性、耐熱性などの観点から、シリコーン樹脂が広く使用され、該シリコーン樹脂に異方性充填材などの熱伝導性充填材が分散され、異方性充填材をシートの厚み方向に配向させることで、熱伝導率を向上させている。
【先行技術文献】
【特許文献】
【０００４】
【特許文献１】特開２０１４−２７１４４号公報
【発明の概要】
【発明が解決しようとする課題】
【０００５】
しかしながら、近年、電子機器の高度化に伴い発熱量が増大しており、優れた放熱性を必要とする観点から、従来よりもより熱伝導率の高い熱伝導性シートが求められている。熱伝導率を向上させる観点から、熱伝導性シート中の熱伝導性充填材の含有量を増加させる（すなわち、マトリクスとなる樹脂の含有量を減少させる）ことが考えられる。また、樹脂としてシリコーン樹脂を用いることで、柔軟な熱伝導性シートとすることができる。ところが、樹脂としてシリコーン樹脂を採用すると、溶剤を添加したシリコーン樹脂に熱伝導性充填材を高充填した組成物（コンパウンド）から熱伝導性シートを製造することが困難であり、結果として高熱伝導率の熱伝導性シートが得られないという問題がある。【０００６】
また、揮発性溶媒などを使用して、シリコーン樹脂に熱伝導性充填材を高充填させた組成物を得ることも考えられるが、揮発性溶媒の影響により、１次シートの積層が困難であったり、あるいはシートが硬くなり、柔軟性が損なわれるなどの問題が生じる場合があった。【０００７】
そこで、本発明は、シリコーン樹脂をマトリクス成分として使用し、かつ単位層が多数積層されて構成される熱伝導性シートにおいて、従来よりも熱伝導率を向上させつつ、柔軟性を高くすることを課題とする。
【課題を解決するための手段】
【０００８】
本発明者は、鋭意検討の結果、以下の構成を有することで上記課題を解決できることを見出し、本発明を完成させた。すなわち、本発明は、以下の［１］〜［１１］を提供する。
［１］それぞれがシリコーン樹脂と熱伝導性充填材とを含む複数の単位層を備え、かつ前記複数の単位層が互いに接着するように積層される熱伝導性シートであって、前記シリコーン樹脂の体積含有率が３２体積％以下であり、前記複数の単位層が互いに接着する接着面に対して垂直方向から３０％圧縮したときの、シート面積２５．４ｍｍ×２５．４ｍｍにおける圧縮荷重が７．０ｋｇｆ以下である、熱伝導性シート。
［２］前記複数の単位層が、シートの面方向に沿う一方向に沿って積層される上記［１］に記載の熱伝導性シート。
［３］前記熱伝導性充填材が、異方性充填材を含有する上記［１］又は［２］に記載の熱伝導性シート。
［４］前記熱伝導性充填材が、さらに非異方性充填材を含有する上記［３］に記載の熱伝導性シート。
［５］前記異方性充填材が、シートの厚さ方向に配向される上記［３］又は［４］に記載の熱伝導性シート。
［６］前記異方性充填材が、繊維状材料、及び鱗片状材料から選択される少なくとも１種である上記［３］〜［５］のいずれかに記載の熱伝導性シート。
［７］前記鱗片状材料の鱗片面の法線方向が、前記複数の単位層の積層方向に向く上記［６］に記載の熱伝導性シート。
［８］前記隣接する単位層同士が、直接固着している上記［１］〜［７］のいずれかに記載の熱伝導性シート。
［９］硬化性シリコーン組成物、熱伝導性充填材、及び揮発性化合物を含む液状組成物を、シート状に成形して、シート状成形体を得る工程（１）と、前記シート状成形体を、少なくとも一方がガス透過性フィルムである２枚のフィルムの間に配置した状態で、前記シート状成形体に含まれる揮発性化合物の一部を揮発させつつ、前記硬化性シリコーン組成物を硬化させて、１次シートを得る工程（２）と、前記１次シートを複数準備して、複数の１次シートを積層することで、複数の１次シートを接着させて積層ブロックを形成する工程（４）と、前記積層ブロックを積層方向に沿ってシート状になるように切断して熱伝導性シートを得る工程（５）とを備える熱伝導性シートの製造方法。
［１０］硬化性シリコーン組成物、熱伝導性充填材、及び揮発性化合物を含む液状組成物を、シート状に成形して、シート状成形体を得る工程（１）と、前記シート状成形体に含まれる揮発性化合物の一部を揮発させつつ、前記硬化性シリコーン組成物を硬化させて、１次シートを得る工程（２’）と、前記１次シートを複数準備して、それぞれの１次シートの少なくとも一方の面に真空紫外線を照射する工程（３）と、前記複数の１次シートを、真空紫外線が照射された前記一方の面を他の１次シートに接触させるようにして積層することで、複数の１次シートを接着させて積層ブロックを形成する工程（４’）と、前記積層ブロックを積層方向に沿ってシート状になるように切断して熱伝導性シートを得る工程（５）とを備える熱伝導性シートの製造方法。
［１１］前記熱伝導性充填材が、異方性充填材を含み、前記１次シートではその面方向に沿って異方性充填材が配向され、前記積層ブロックは、前記異方性充填材が配向する方向に直交する方向に切断される、上記［９］又は［１０］に記載の熱伝導性シートの製造方法。
【発明の効果】
【０００９】
本発明によれば、シリコーン樹脂をマトリクス成分として使用し、かつ単位層が複数積層されて構成される熱伝導性シートにおいて、従来よりも熱伝導率を向上させつつ、柔軟性を高くすることができる。
【図面の簡単な説明】
【００１０】
【図１】第１の実施形態の熱伝導性シートを示す模式的な断面図である。
【図２】熱伝導性シートの製造方法の一例を示す模式的な斜視図である。
【図３】第２の実施形態の熱伝導性シートを示す模式的な断面図である。
【発明を実施するための形態】
【００１１】
以下、本発明の実施形態に係る熱伝導性シートについて詳しく説明する。
［第１の実施形態］
図１は、第１の実施形態の熱伝導性シートを示す。第１の実施形態に係る熱伝導性シート１０は、それぞれがシリコーン樹脂１１と、熱伝導性充填材とを含有する複数の単位層１３を備える。複数の単位層１３は、面方向に沿う一方向（すなわち、厚さ方向ｚに垂直な一方向であり、「積層方向ｘ」ともいう）に沿って積層されており、隣接する単位層１３同士が互いに接着されている。各単位層１３において、シリコーン樹脂１１は、熱伝導性充填材を保持するマトリクス成分となるものであり、シリコーン樹脂１１には、熱伝導性充填材が分散するように配合される。
【００１２】
熱伝導性シート１０は、熱伝導性充填材として、異方性充填材１４と、非異方性充填材１５とを含有する。異方性充填材１４は、シート１０の厚さ方向ｚに配向している。熱伝導性シート１０は、シートの厚さ方向ｚに配向する異方性充填材１４を含有することで、厚さ方向ｚの熱伝導性が向上する。また、熱伝導性シート１０は、さらに非異方性充填材１５を含有することでも熱伝導性がさらに向上する。
【００１３】
本発明の熱伝導性シート１０は、複数の単位層が互いに接着する接着面に対して垂直方向から３０％圧縮したときの、シート面積２５．４ｍｍ×２５．４ｍｍにおける圧縮荷重が７．０ｋｇｆ以下となるものである。上記圧縮荷重が７．０ｋｇｆを超えると、柔軟性が不十分であり、電子機器内部などにおいて、圧縮して使用することが困難となる。
柔軟性を向上させる観点から、上記圧縮荷重は、５．０ｋｇｆ以下であることが好ましく、３．０ｋｇｆ以下であることがより好ましい。また、熱伝導性シート１０の製造時、単位層１３を積層する際の圧力で各単位層１３が広がるのを防止し、適切に熱伝導性シート１０を製造する観点から、上記圧縮荷重は０．５ｋｇｆ以上であることが好ましい。
なお、上記圧縮荷重は、複数の単位層が互いに接着する接着面に対して垂直方向から３０％圧縮したときに測定されるものであり、具体的には熱伝導性シート１０の厚さ方向に圧縮するとよい。また、３０％圧縮とは、熱伝導性シート１０の圧縮前の初期厚みの３０％に相当する厚さ分だけ圧縮することを意味する。
【００１４】
（シリコーン樹脂）
シリコーン樹脂１１は、オルガノポリシロキサンであれば特に限定されないが、硬化型シリコーン樹脂を使用することが好ましい。シリコーン樹脂１１は、硬化型である場合には、硬化性シリコーン組成物を硬化することで得られるものである。シリコーン樹脂１１は、付加反応型のものを使用してもよいし、それ以外のものを使用してもよい。付加反応型の場合、硬化性シリコーン組成物は、主剤となるシリコーン化合物と、主剤を硬化させる硬化剤とからなることが好ましい。
【００１５】
主剤として使用されるシリコーン化合物は、アルケニル基含有オルガノポリシロキサンが好ましく、具体的には、ビニル両末端ポリジメチルシロキサン、ビニル両末端ポリフェニルメチルシロキサン、ビニル両末端ジメチルシロキサン−ジフェニルシロキサンコポリマー、ビニル両末端ジメチルシロキサン−フェニルメチルシロキサンコポリマー、ビニル両末端ジメチルシロキサン−ジエチルシロキサンコポリマーなどのビニル両末端オルガノポリシロキサンなどが挙げられる。
硬化剤としては、上記した主剤であるシリコーン化合物を硬化できるものであれば、特に限定されないが、ヒドロシリル基（ＳｉＨ）を２つ以上有するオルガノポリシロキサンである、ハイドロジェンオルガノポリシロキサンが好ましい。
硬化剤は、主剤に対する配合量比を適宜調整することで、後述する１次シートの硬さを調整できる。具体的には、主剤に対する硬化剤の配合量比を少なくすることで、１次シートの硬さを低くできる。
【００１６】
シリコーン樹脂の含有量は、熱伝導性シート全量に対して、体積含有率（体積基準の含有率）が３２体積％以下である。シリコーン樹脂の体積含有率が３２体積％を超えると、熱伝導性充填材の体積含有率が低下して、熱伝導性シートの熱伝導率が低くなる。熱伝導性シートの熱伝導率をより向上させる観点から、シリコーン樹脂の体積含有率は３１体積％以下であることが好ましい。シリコーン樹脂の体積含有率を上記のように低くした場合には、シリコーン樹脂と熱伝導性充填材とのコンパウンドが適切に得られず、熱伝導性シートの製造が困難になるが、本発明においては、後述する特定の製造方法を採用することで、シリコーン樹脂の体積含有率を低くすることができる。
また、シリコーン樹脂の体積含有率は、熱伝導性シートを製造可能とする観点から、１８体積％以上であることが好ましい。
【００１７】
一方、熱伝導性充填材の含有量は、熱伝導率を向上させる観点から、熱伝導性シート全量に対して、体積含有率が６８体積％以上であることが好ましく、６９体積％以上であることがより好ましい。なお、熱伝導性充填材の含有量は、異方性充填材と非異方性充填材の合計量である。
【００１８】
本発明において、隣接する単位層１３、１３同士は、互いに接着されるものであるが、各単位層１３は、隣接する単位層１３に、直接固着されることが好ましい。すなわち、隣接する単位層１３、１３は、接着剤等の単位層以外の材料を介さずに直接接着されることが好ましい。このような構成により、各単位層１３は、上記のようにマトリクス成分としてシリコーン樹脂１１が使用されるので、シリコーン樹脂１１同士が接着されることになる。
シリコーン樹脂１１同士は、一般的に高い接着力で接着することは困難であるが、本実施形態では、後述するように、特定の製造方法を経て熱伝導性シートが製造されるため、隣接する単位層１３同士が接着される。したがって、単位層１３間の界面で剥離が生じたりすることはない。また、別の部材を介在さず、単位層１３、１３同士が接着されるので、熱伝導性シート１０は、高い柔軟性を備える。
【００１９】
（異方性充填材）
異方性充填材１４は、形状に異方性を有する充填材であり、配向が可能な充填材である。異方性充填材１４としては、繊維状材料、及び鱗片状材料から選択される少なくとも１種が好ましい。異方性充填材１４は、一般的にアスペクト比が高いものであり、アスペクト比が２を越えるものであり、５以上であることがより好ましい。アスペクト比を２より大きくすることで、異方性充填材１４を厚さ方向ｚに配向させやすくなり、熱伝導性シート１０の熱伝導性を高めやすい。
【００２０】
また、アスペクト比の上限は、特に限定されないが、実用的には１００である。
なお、アスペクト比とは、異方性充填材１４の短軸方向の長さに対する長軸方向の長さの比であり、繊維状材料においては、繊維長／繊維の直径を意味し、鱗片状材料においては鱗片状材料の長軸方向の長さ／厚さを意味する。
【００２１】
熱伝導性シートにおける異方性充填材１４の含有量は、シリコーン樹脂１００質量部に対して１０〜５００質量部であることが好ましく、５０〜３５０質量部であることがより好ましい。また、異方性充填材１４の含有量は、体積含有率で表すと、熱伝導性シート全量に対して、好ましくは２〜５０体積％、より好ましくは１０〜４０体積％である。
異方性充填材１４の含有量を１０質量部以上とすることで、熱伝導性を高めやすくなり、５００質量部以下とすることで、後述する液状組成物の粘度が適切になりやすく、異方性充填材１４の配向性が良好となる。
【００２２】
異方性充填材１４は、繊維状材料である場合、その平均繊維長が、好ましくは１０〜５００μｍ、より好ましくは２０〜３５０μｍである。平均繊維長を１０μｍ以上とすると、各熱伝導性シート１０において異方性充填材同士が適切に接触して、熱の伝達経路が確保され、熱伝導性シート１０の熱伝導性が良好になる。
一方、平均繊維長を５００μｍ以下とすると、異方性充填材の嵩が低くなり、シリコーン樹脂中に高充填できるようになる。また、異方性充填材１４に導電性を有するものを使用しても、熱伝導性シート１０の導電性が必要以上に高くなることが防止される。
なお、上記の平均繊維長は、異方性充填材を顕微鏡で観察して算出することができる。より具体的には、例えば、熱伝導性シート１０のマトリクス成分を溶かして分離した異方性充填材１４について、電子顕微鏡や光学顕微鏡を用いて、任意の異方性充填材５０個の繊維長を測定して、その平均値（相加平均値）を平均繊維長とすることができる。この際、繊維を粉砕しないように大きなシェアがかからないようにする。また、熱伝導性シート１０から異方性充填材１４を分離することが難しい場合は、Ｘ線ＣＴ装置を用いて、異方性充填材４０の繊維長を測定して、平均繊維長を算出してもよい。
また、異方性充填材１４の直径についても同様に電子顕微鏡や光学顕微鏡、Ｘ線ＣＴ装置を用いて測定することができる。
なお、本発明において、任意のものとは無作為に選んだものをいう。
【００２３】
また、異方性充填材１４が鱗片状材料である場合、その平均粒径は、１０〜４００μｍが好ましく、１５〜３００μｍがより好ましい。また、２０〜２００μｍが特に好ましい。平均粒径を１０μｍ以上とすることで、熱伝導性シート１０において異方性充填材１４同士が接触しやすくなり、熱の伝達経路が確保され、熱伝導性シート１０の熱伝導性が良好になる。一方、平均粒径を４００μｍ以下とすると、異方性充填材１４の嵩が低くなり、シリコーン樹脂１１中の異方性充填材１４を高充填にすることが可能になる。
なお、鱗片状材料の平均粒径は、異方性充填材を顕微鏡で観察して長径を直径として算出することができる。より具体的には、前記平均繊維長と同様に電子顕微鏡や光学顕微鏡、Ｘ線ＣＴ装置を用いて、任意の異方性充填材５０個の長径を測定して、その平均値（相加平均値）を平均粒径とすることができる。
また、前記異方性充填材１４の厚さについても同様に電子顕微鏡や光学顕微鏡、Ｘ線ＣＴ装置を用いて測定することができる。
【００２４】
異方性充填材１４は、熱伝導性を有する公知の材料を使用すればよい。また、異方性充填材１４は、導電性を有していてもよいし、絶縁性を有していてもよい。異方性充填材１４が絶縁性を有すると、熱伝導性シート１０の厚さ方向ｚの絶縁性を高めることができるため、電気機器において好適に使用することが可能になる。なお、本発明において導電性を有するとは例えば体積抵抗率が１×１０９Ω・ｃｍ以下の場合をいうものとする。また、絶縁性を有するとは例えば体積抵抗率が１×１０９Ω・ｃｍを超える場合をいうものとする。
【００２５】
異方性充填材１４としては、具体的には、炭素繊維、鱗片状炭素粉末で代表される炭素系材料、金属繊維で代表される金属材料や金属酸化物、窒化ホウ素や金属窒化物、金属炭化物、金属水酸化物、ポリパラフェニレンベンゾオキサゾール繊維等が挙げられる。これらの中では、炭素系材料は、比重が小さく、シリコーン樹脂１１中への分散性が良好なため好ましく、中でも熱伝導率が高い、黒鉛化炭素材料がより好ましい。また、窒化ホウ素、ポリパラフェニレンベンズオキサゾール繊維は絶縁性を有する観点から好ましく、中でも窒化ホウ素がより好しい。窒化ホウ素は、特に限定されないが、鱗片状材料として使用されることが好ましい。鱗片状の窒化ホウ素は、凝集されてもよいし、凝集されていなくてもよいが、少なくとも一部に凝集されていない窒化ホウ素を含むことが好ましい。
【００２６】
異方性充填材１４は、特に限定されないが、異方性を有する方向（すなわち、長軸方向）に沿う熱伝導率が、一般的に３０Ｗ／ｍ・Ｋ以上であり、好ましくは１００Ｗ／ｍ・Ｋ以上である。異方性充填材１４の熱伝導率は、その上限が特に限定されないが、例えば２０００Ｗ／ｍ・Ｋ以下である。熱伝導率の測定方法は、レーザーフラッシュ法である。
【００２７】
異方性充填材１４は、１種単独で使用してもよいし、２種以上を併用してもよい。例えば、異方性充填材１４として、少なくとも２つの互いに異なる平均粒径または平均繊維長を有する異方性充填材１４を使用してもよい。大きさの異なる異方性充填材を使用すると、相対的に大きな異方性充填材の間に小さな異方性充填材が入り込むことにより、異方性充填材をシリコーン樹脂中に高密度に充填できるとともに、熱の伝導効率を高められると考えられる。
【００２８】
異方性充填材１４として用いる炭素繊維は、黒鉛化炭素繊維が好ましい。また、鱗片状炭素粉末としては、鱗片状黒鉛粉末が好ましい。異方性充填材１４は、これらの中でも、黒鉛化炭素繊維がより好ましい。
黒鉛化炭素繊維は、グラファイトの結晶面が繊維軸方向に連なっており、その繊維軸方向に高い熱伝導率を備える。そのため、その繊維軸方向を所定の方向に揃えることで、特定方向の熱伝導率を高めることができる。また、鱗片状黒鉛粉末は、グラファイトの結晶面が鱗片面の面内方向に連なっており、その面内方向に高い熱伝導率を備える。そのため、その鱗片面を所定の方向に揃えることで、特定方向の熱伝導率を高めることができる。黒鉛化炭素繊維および鱗片黒鉛粉末は、高い黒鉛化度をもつものが好ましい。
【００２９】
上記した黒鉛化炭素繊維などの黒鉛化炭素材料としては、以下の原料を黒鉛化したものを用いることができる。例えば、ナフタレン等の縮合多環炭化水素化合物、ＰＡＮ（ポリアクリロニトリル）、ピッチ等の縮合複素環化合物等が挙げられるが、特に黒鉛化度の高い黒鉛化メソフェーズピッチやポリイミド、ポリベンザゾールを用いることが好ましい。例えばメソフェーズピッチを用いることにより、後述する紡糸工程において、ピッチがその異方性により繊維軸方向に配向され、その繊維軸方向へ優れた熱伝導性を有する黒鉛化炭素繊維を得ることができる。
黒鉛化炭素繊維におけるメソフェーズピッチの使用態様は、紡糸可能ならば特に限定されず、メソフェーズピッチを単独で用いてもよいし、他の原料と組み合わせて用いてもよい。ただし、メソフェーズピッチを単独で用いること、すなわち、メソフェーズピッチ含有量１００％の黒鉛化炭素繊維が、高熱伝導化、紡糸性及び品質の安定性の面から最も好ましい。
【００３０】
黒鉛化炭素繊維は、紡糸、不融化及び炭化の各処理を順次行い、所定の粒径に粉砕又は切断した後に黒鉛化したものや、炭化後に粉砕又は切断した後に黒鉛化したものを用いることができる。黒鉛化前に粉砕又は切断する場合には、粉砕で新たに表面に露出した表面において黒鉛化処理時に縮重合反応、環化反応が進みやすくなるため、黒鉛化度を高めて、より一層熱伝導性を向上させた黒鉛化炭素繊維を得ることができる。一方、紡糸した炭素繊維を黒鉛化した後に粉砕する場合は、黒鉛化後の炭素繊維が剛いため粉砕し易く、短時間の粉砕で比較的繊維長分布の狭い炭素繊維粉末を得ることができる。
【００３１】
黒鉛化炭素繊維の平均繊維長は、好ましくは５０〜５００μｍ、より好ましくは７０〜３５０μｍである。また、黒鉛化炭素繊維のアスペクト比は上記したとおり２を超えており、好ましくは５以上である。黒鉛化炭素繊維の熱伝導率は、特に限定されないが、繊維軸方向における熱伝導率が、好ましくは４００Ｗ／ｍ・Ｋ以上、より好ましくは８００Ｗ／ｍ・Ｋ以上である。
【００３２】
異方性充填材１４は、各単位層において熱伝導性シートの厚さ方向ｚに配向している。異方性充填材１４の厚さ方向ｚの配向をより具体的に説明すると、異方性充填材１４が繊維状充填材であるときは、熱伝導性シート１０の厚さ方向ｚに対して繊維状充填材の長軸のなす角度が３０°未満の異方性充填材の数の割合が、異方性充填材全量に対して、５０％を超える状態にあることをいい、該割合は、好ましくは８０％を超える。
また、異方性充填材１４が鱗片状充填材であるときは、熱伝導性シート１０の厚さ方向ｚに対して鱗片状状充填材の鱗片面のなす角度が３０°未満の異方性充填材の数の割合が、異方性充填材全量に対して、５０％を超える状態にあることをいい、該割合は、好ましくは８０％を超えるものとすることができる。換言すれば、熱伝導性シートのシート面（ｘ−ｙ面）に対して、鱗片面の法線方向のなす角度が３０°未満の異方性充填材の数の割合が、異方性充填材全量に対して、５０％を超える状態にあることをいい、該割合は、好ましくは８０％を超える。
なお、異方性充填材１４の配向方向は、熱伝導率を高める観点からは厚さ方向ｚに対する長軸のなす角度または鱗片面のなす角度を０°以上５°未満とすることが好ましい。一方、熱伝導性シート１０を圧縮したときの荷重を低くすることができるという点で、５°以上３０°未満の範囲で傾斜させることもできる。なお、これら角度は、一定数（例えば、任意の異方性充填材１４を５０個）の異方性充填材１４の配向角度の平均値である。
さらに異方性充填材１４は、異方性充填材１４が繊維状または鱗片状のいずれでもないときは、熱伝導性シート１０の厚さ方向ｚに対して異方性充填材１４の長軸のなす角度が３０°未満の異方性充填材の数の割合が、異方性充填材全量に対して、５０％を超える状態にあることをいい、該割合は、好ましくは８０％を超えるものとする。
【００３３】
また、異方性充填材１４が鱗片状材料である場合、異方性充填材１４は、さらに、鱗片面の法線方向が所定方向を向くことが好ましく、具体的には、複数の単位層１３の積層方向ｘに向くことが好ましい。このように法線方向が積層方向ｘに向くことで、熱伝導性シート１０の厚さ方向ｚの熱伝導性が向上する。また、熱伝導性シート１０の面方向に沿い、かつ積層方向ｘに直交する方向の熱伝導性も向上する。
なお、鱗片面の法線方向が積層方向ｘに向くとは、積層方向ｘに対して法線方向のなす角度が３０°未満の炭素繊維粉末の数の割合が５０％を超える状態にあることをいい、該割合は、好ましくは８０％を超える。
なお、異方性充填材１４は、鱗片状材料である場合には、後述する製造方法で述べるように、剪断力を付与しながらシート状に成形することで、鱗片面の法線方向が積層方向ｘに向くことになる。
【００３４】
＜非異方性充填材＞
非異方性充填材１５は、異方性充填材１４とは別に熱伝導性シート１０に含有される熱伝導性充填材であり、異方性充填材１４とともに熱伝導性シート１０に熱伝導性を付与する材料である。本実施形態では、非異方性充填材１５が含有されることで、配向した異方性充填材１４の間の隙間に充填材が介在し、熱伝導率の高い熱伝導性シート１０が得られる。
非異方性充填材１５は、形状に異方性を実質的に有しない充填材であり、後述する剪断力作用下など、異方性充填材１４が所定の方向に配向する環境下においても、その所定の方向に配向しない充填材である。
【００３５】
非異方性充填材１５は、そのアスペクト比が２以下であり、１．５以下であることがより好ましい。本実施形態では、このようにアスペクト比が低い非異方性充填材１５が含有されることで、異方性充填材１４の隙間に熱伝導性を有する充填材が適切に介在され、熱伝導率の高い熱伝導性シート１０が得られる。また、アスペクト比を２以下とすることで、後述する液状組成物の粘度が上昇するのを防止して、高充填にすることが可能になる。
【００３６】
非異方性充填材１５は、導電性を有してもよいが、絶縁性を有することが好ましく、熱伝導性シート１０においては、異方性充填材１４及び非異方性充填材１５の両方が絶縁性を有することが好ましい。このように、異方性充填材１４及び非異方性充填材１５の両方が絶縁性であると、熱伝導性シート１０の厚さ方向ｚの絶縁性をより一層高めやすくなる。
【００３７】
非異方性充填材１５の具体例は、例えば、金属、金属酸化物、金属窒化物、金属水酸化物、炭素材料、金属以外の酸化物、窒化物、炭化物などが挙げられる。また、非異方性充填材１４の形状は、球状、不定形の粉末などが挙げられる。
非異方性充填材１５において、金属としては、アルミニウム、銅、ニッケルなど、金属酸化物としては、酸化アルミニウム、酸化マグネシウム、酸化亜鉛など、金属窒化物としては窒化アルミニウムなどを例示することができる。金属水酸化物としては、水酸化アルミニウムが挙げられる。さらに、炭素材料としては球状黒鉛などが挙げられる。金属以外の酸化物、窒化物、炭化物としては、石英、窒化ホウ素、炭化ケイ素などが挙げられる。
これらの中でも、酸化アルミニウムやアルミニウムは、熱伝導率が高く、球状のものが入手しやすい点で好ましく、水酸化アルミニウムは入手し易く熱伝導性シートの難燃性を高めることができる点で好ましい。
絶縁性を有する非異方性充填材１５としては、上記した中でも、金属酸化物、金属窒化物、金属水酸化物、金属炭化物が挙げられるが、特に酸化アルミニウム、水酸化アルミニウムが好ましい。
非異方性充填材１５は、上記したものを１種単独で使用してもよいし、２種以上を併用してもよい。
【００３８】
非異方性充填材１５の平均粒径は０．１〜５０μｍであることが好ましく、０．３〜３５μｍであることがより好ましい。平均粒径を５０μｍ以下とすることで、異方性充填材１４の配向を乱すなどの不具合が生じにくくなる。また、平均粒径を０．１μｍ以上とすることで、非異方性充填材１５の比表面積が必要以上に大きくならず、多量に配合しても液状組成物の粘度は上昇しにくく、非異方性充填材１５を高充填しやすくなる。
【００３９】
また、非異方性充填材の充填量を高める観点から、２種類以上の粒径の異なる充填材を併用することが好ましく、例えば、平均粒径が０．１μｍ以上２μｍ以下の小粒径の非異方性充填材と、平均粒径が２μｍ超５０μｍ以下の大粒径の非異方性充填材とを併用することが好ましい。このように２種類の平均粒径の異なる非異方性充填材を併用する場合は、大粒径の非異方性充填材に対する小粒径の非異方性充填材の量（小粒径の非異方性充填材の量／大粒径の非異方性充填材の量）は、０．０５〜５であることが好ましく、０．２〜１．０であることが好ましい。
このように小粒径の非異方性充填材を一定量用いると、一般には熱伝導性シートを作製するための１次シートが成形し難くなるが、本発明の熱伝導性シートにおける後述する製造方法によれば、このように小粒径の非異方性充填材を一定量用いた場合でも、熱伝導性シートを適切に製造することができる。  
【００４０】
なお、非異方性充填材１５の平均粒径は、電子顕微鏡等で観察して測定できる。より具体的には、前記異方性充填材における測定と同様に電子顕微鏡や光学顕微鏡、Ｘ線ＣＴ装置を用いて、任意の非異方性充填材５０個の粒径を測定して、その平均値（相加平均値）を平均粒径とすることができる。
【００４１】
熱伝導性シート１０における非異方性充填材１５の含有量は、シリコーン樹脂１００質量部に対して、５０〜１５００質量部の範囲であることが好ましく、２００〜８００質量部の範囲であることがより好ましい。５０質量部以上とすることで、異方性充填材１４同士の隙間に介在する非異方性充填材１５の量が一定量以上となり、熱伝導性が良好になる。一方、１５００質量部以下とすることで、含有量に応じた熱伝導性を高める効果を得ることができ、また、非異方性充填材１５により異方性充填材１４による熱伝導を阻害したりすることもない。また、２００〜８００質量部の範囲内にすることで、熱伝導性シート１０の熱伝導性に優れ、液状組成物の粘度も好適となる。
なお、非異方性充填材１５の含有量は、体積％で表すと、熱伝導性シート全量に対して、２０〜７５体積％が好ましく、３０〜６０体積％がより好ましい。
また、前記非異方性充填材１５として使用される平均粒径が０．１μｍ以上２μｍ以下の小粒径の非異方性充填材の含有量は、シリコーン樹脂１００質量部に対して１８０〜５００質量部であることが好ましく、２００〜４２０質量部であることが特に好ましい。この範囲であると、液状組成物の突き刺し荷重を小さくすることができるためである。
なお、本実施形態において各単位層１３は、実質的に同一の組成を有する。したがって、各単位層における異方性充填材、非異方性充填材、及びシリコーン樹脂の含有量は、熱伝導性シートにおける含有量と同様であり、各単位層における異方性充填材、非異方性充填材及びシリコーン樹脂の含有量も、上記で述べたとおりとなる。
【００４２】
（添加成分）
熱伝導性シート１０において、シリコーン樹脂１１には、さらに熱伝導性シート１０としての機能を損なわない範囲で種々の添加剤を配合させてもよい。添加剤としては、例えば、分散剤、カップリング剤、粘着剤、難燃剤、酸化防止剤、着色剤、沈降防止剤などから選択される少なくとも１種以上が挙げられる。また、上記したように硬化性シリコーン組成物を硬化させる場合には、添加剤として硬化を促進させる硬化触媒などが配合されてもよい。硬化触媒としては、白金系触媒が挙げられる。さらに、シリコーン樹脂１１には、本発明の効果が損なわれない範囲内で、添加成分としてシリコーン樹脂以外の樹脂成分が混合されてもよい。
【００４３】
（熱伝導性シート）
熱伝導性シート１０の厚さ方向ｚの熱伝導率は、例えば４．５Ｗ／（ｍ・Ｋ）以上であり、８．０Ｗ／（ｍ・Ｋ）以上とすることが好ましく、１２．０Ｗ／（ｍ・Ｋ）以上がより好ましい。これら下限値以上とすることで、熱伝導性シート１０の厚さ方向ｚにおける熱伝導性を優れたものにできる。上限は特にないが、熱伝導性シート１０の厚さ方向ｚの熱伝導率は、例えば５０Ｗ／（ｍ・Ｋ）以下である。なお、熱伝導率はＡＳＴＭ  Ｄ５４７０−０６に準拠した方法で測定するものとする。
【００４４】
熱伝導性シート１０のタイプＯＯ硬さは、例えば６２以下である。熱伝導性シート１０は、タイプＯＯ硬さが６２以下となることで、柔軟性が担保され、例えば、発熱体と放熱体などに対する追従性が良好となり、放熱性が良好となりやすい。また、柔軟性を向上させて、追従性などを優れたものとする観点から、熱伝導性シート１０のタイプＯＯ硬さは、好ましくは５０以下、より好ましくは４５以下である。
また、熱伝導性シート１０のタイプＯＯ硬さは、特に限定されないが、例えば１５以上、好ましくは１８以上、より好ましくは２５以上である。
【００４５】
本実施形態では、熱伝導シート１０の両面１０Ａ、１０Ｂにおいて、異方性充填材１４が露出する。また、露出した異方性充填材１４は、両面１０Ａ，１０Ｂそれぞれより突出していてもよい。熱伝導性シート１０は、両面１０Ａ，１０Ｂに異方性充填材１４が露出することで、両面１０Ａ、１０Ｂが非粘着面となる。なお、熱伝導性シート１０は、後述する刃物による切断により、両面１０Ａ，１０Ｂが切断面となるので、両面１０Ａ，１０Ｂにおいて異方性充填材１４が露出する。
ただし、両面１０Ａ，１０Ｂのいずれか一方又は両方は、異方性充填材１４が露出せずに粘着面となってもよい。
【００４６】
熱伝導性シート１０の厚さは、熱伝導性シート１０が搭載される電子機器の形状や用途に応じて、適宜変更される。熱伝導性シート１０の厚さは、特に限定されないが、例えば０．１〜５０ｍｍの範囲で使用されるとよい。
また、各単位層１３の厚さは、特に限定されないが、０．１〜１０ｍｍが好ましく、０．３〜５．０ｍｍがより好ましい。なお、単位層１３の厚さは、単層１３の積層方向ｘに沿う単位層１３の長さである。
【００４７】
熱伝導性シート１０は、電子機器内部などにおいて使用される。具体的には、熱伝導性シート１０は、発熱体と放熱体との間に介在させられ、発熱体で発した熱を熱伝導して放熱体に移動させ、放熱体から放熱させる。ここで、発熱体としては、電子機器内部で使用されるＣＰＵ、パワーアンプ、電源などの各種の電子部品が挙げられる。また、放熱体は、ヒートシンク、ヒートパイプ、電子機器の金属筐体などが挙げられる。熱伝導性シート１０は、両面１０Ａ、１０Ｂそれぞれが、発熱体及び放熱体それぞれに密着し、かつ圧縮して使用される。
【００４８】
＜熱伝導性シートの製造方法＞
（第１の製造方法）
本発明の熱伝導性シートの製造方法は特に限定されないが、以下の工程（１）、工程（２）、工程（４）、及び工程（５）の各工程を含む第１の製造方法が好ましい。
すなわち、本発明の熱伝導性シートの第１の製造方法は、
硬化性シリコーン組成物、熱伝導性充填材、及び揮発性化合物を含む液状組成物を、シート状に成形して、シート状成形体を得る工程（１）と、
前記シート状成形体を、少なくとも一方がガス透過性フィルムである２枚のフィルムの間に配置した状態で、前記シート状成形体に含まれる揮発性化合物の一部を揮発させつつ、前記硬化性シリコーン組成物を硬化させて、１次シートを得る工程（２）と、
前記１次シートを複数準備して、複数の１次シートを積層することで、複数の１次シートを接着させて積層ブロックを形成する工程（４）と、
前記積層ブロックを積層方向に沿ってシート状になるように切断して熱伝導性シートを得る工程（５）と、を備える熱伝導性シートの製造方法である。
【００４９】
＜工程（１）＞
工程（１）は、硬化性シリコーン組成物、熱伝導性充填材、及び揮発性化合物を含む液状組成物を、シート状に成形して、シート状成形体を得る工程である。ここで、硬化性シリコーン組成物は、上記した通り、シリコーン樹脂の原料となるものである。
液状組成物は、硬化性シリコーン組成物、熱伝導性充填材以外に、揮発性化合物を含有する。揮発性化合物を含有する液状組成物を用いることで、従来よりも熱伝導性充填材の含有量の多い液状組成物を作製でき、さらに後述する特定の工程を経ることにより、熱伝導性充填材の含有量の多い（すなわち、シリコーン樹脂の含有量の少ない）熱伝導性シートを得ることができる。
【００５０】
本明細書において、揮発性化合物は熱重量分析で２℃／分の条件で昇温したときの重量減少が９０％となる温度Ｔ１が７０〜３００℃の範囲にあること、及び沸点（１気圧）が６０〜２００℃の範囲にあることの少なくともいずれかの性質を備える化合物を意味する。ここで、重量減少が９０％となる温度Ｔ１とは、熱重量分析前の試料の重量を１００％として、そのうち９０％の重量が減少する温度（すなわち、測定前の重量の１０％となる温度）を意味する。
揮発性化合物としては、例えば、揮発性シラン化合物、揮発性溶媒などが挙げられ、中でも揮発性シラン化合物が好ましい。
【００５１】
上記揮発性シラン化合物としては、例えばアルコキシシラン化合物が挙げられる。アルコキシシラン化合物は、ケイ素原子（Ｓｉ）が持つ４個の結合のうち、１〜３個がアルコキシ基と結合し、残余の結合が有機置換基と結合した構造を有する化合物である。アルコキシシラン化合物の有するアルコキシ基としては、例えば、メトキシ基、エトキシ基、プロトキシ基、ブトキシ基、ペントキシ基、及びヘキサトキシ基が挙げられる。アルコキシシラン化合物は、二量体として含有されていてもよい。
【００５２】
アルコキシシラン化合物の中でも、入手容易性の観点から、メトキシ基又はエトキシ基を有するアルコキシシラン化合物が好ましい。アルコキシシラン化合物の有するアルコキシ基の数は、無機物としての熱伝導性充填材との親和性を高めるという観点から、３であることが好ましい。アルコキシシラン化合物は、トリメトキシシラン化合物及びトリエトキシシラン化合物から選ばれる少なくとも一種であることがより好ましい。
【００５３】
アルコキシシラン化合物の有する有機置換基に含まれる官能基としては、例えば、アクリロイル基、アルキル基、カルボキシル基、ビニル基、メタクリル基、芳香族基、アミノ基、イソシアネート基、イソシアヌレート基、エポキシ基、ヒドロキシル基、及びメルカプト基が挙げられる。ここで、上記マトリクスの前駆体として、白金触媒を含む付加反応型のオルガノポリシロキサンを用いる場合、マトリクスを形成するオルガノポリシロキサンの硬化反応に影響を与え難いアルコキシシラン化合物を選択して用いることが好ましい。具体的には、白金触媒を含む付加反応型のオルガノポリシロキサンを用いる場合、アルコキシシラン化合物の有機置換基は、アミノ基、イソシアネート基、イソシアヌレート基、ヒドロキシル基、又はメルカプト基を含まないことが好ましい。
【００５４】
アルコキシシラン化合物は、熱伝導性充填材の分散性を高めることで、熱伝導性充填材を高充填し易くなることから、ケイ素原子に結合したアルキル基を有するアルキルアルコキシシラン化合物、すなわち、有機置換基としてアルキル基を有するアルコキシシラン化合物を含むことが好ましい。ケイ素原子に結合したアルキル基の炭素数は、４以上であることが好ましい。また、ケイ素原子に結合したアルキル基の炭素数は、アルコキシシラン化合物自体の粘度が比較的低く、熱伝導性組成物の粘度を低く抑えるという観点から、１６以下であることが好ましい。
【００５５】
アルコキシシラン化合物は、一種類又は二種類以上を使用することができる。アルコキシシラン化合物の具体例としては、アルキル基含有アルコキシシラン化合物、ビニル基含有アルコキシシラン化合物、アクリロイル基含有アルコキシシラン化合物、メタクリル基含有アルコキシシラン化合物、芳香族基含有アルコキシシラン化合物、アミノ基含有アルコキシシラン化合物、イソシアネート基含有アルコキシシラン化合物、イソシアヌレート基含有アルコキシシラン化合物、エポキシ基含有アルコキシシラン化合物、及びメルカプト基含有アルコキシシラン化合物が挙げられる。
【００５６】
アルキル基含有アルコキシシラン化合物としては、例えば、メチルトリメトキシシラン、ジメチルジメトキシシラン、トリメチルメトキシシラン、メチルトリエトキシシラン、ジメチルジエトキシシラン、エチルトリメトキシシラン、ｎ−プロピルトリメトキシシラン、ｎ−プロピルトリエトキシシラン、イソブチルトリメトキシシラン、イソブチルトリエトキシシラン、ｎ−ヘキシルトリメトキシシラン、ｎ−ヘキシルトリエトキシシラン、シクロヘキシルメチルジメトキシシラン、ｎ−オクチルトリエトキシシラン、及びｎ−デシルトリメトキシシランが挙げられる。アルキル基含有アルコキシシラン化合物の中でも、イソブチルトリメトキシシラン、イソブチルトリエトキシシラン、ｎ−ヘキシルトリメトキシシラン、ｎ−ヘキシルトリエトキシシラン、シクロヘキシルメチルジメトキシシラン、ｎ−オクチルトリエトキシシラン、及びｎ−デシルトリメトキシシランから選ばれる少なくとも一種が好ましく、ｎ−オクチルトリエトキシシラン及びｎ−デシルトリメトキシシランから選ばれる少なくとも一種がより好ましく、ｎ−デシルトリメトキシシランが特に好ましい。
【００５７】
ビニル基含有アルコキシシラン化合物としては、例えば、ビニルトリメトキシシラン、及びビニルトリエトキシシランが挙げられる。アクリロイル基含有アルコキシシラン化合物としては、例えば、３−アクリロキシプロピルトリメトキシシランが挙げられる。メタクリル基含有アルコキシシラン化合物としては、例えば、３−メタクリロキシプロピルメチルジメトキシシラン、３−メタクリロキシプロピルトリメトキシシラン、及び３−メタクリロキシプロピルトリエトキシシランが挙げられる。芳香族基含有アルコキシシラン化合物としては、例えば、フェニルトリメトキシシラン、及びフェニルトリエトキシシランが挙げられる。アミノ基含有アルコキシシラン化合物としては、例えば、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、及びＮ−フェニル−３−アミノプロピルトリメトキシシランが挙げられる。イソシアネート基含有アルコキシシラン化合物としては、例えば、３−イソシアネートプロピルトリエトキシシランが挙げられる。イソシアヌレート基含有アルコキシシラン化合物としては、例えば、トリス−（トリメトキシシリルプロピル）イソシアヌレートが挙げられる。エポキシ基含有アルコキシシラン化合物としては、例えば、２−（３，４−エポキシシクロヘキシル）エチルトリメトキシシラン、３−グリシドキシプロピルメチルジメトキシシラン、３−グリシドキシプロピルトリメトキシシラン、及び３−グリシドキシプロピルトリエトキシシランが挙げられる。メルカプト基含有アルコキシシラン化合物としては、例えば、３−メルカプトプロピルトリメトキシシランが挙げられる。
なお、上記アルコキシシラン化合物の具体例は一例であって、これに限定されるものではない。
【００５８】
上記揮発性溶媒としては、沸点（１気圧）が６０〜２００℃、好ましくは沸点が１００〜１３０℃の溶媒を使用することができる。また、揮発性溶媒は、オルガノポリシロキサンの硬化温度よりも１０℃以上高い沸点を有することが好ましく、２０℃以上高い沸点を有することがより好ましい。
揮発性溶媒の種類は、上記要件を満足する溶媒を適宜選択することができるが、例えばトルエン等の芳香族化合物を使用することが好ましい。
【００５９】
液状組成物における揮発性化合物の含有量は、シリコーン樹脂の原料である硬化性シリコーン組成物１００質量部に対して、好ましくは５〜１００質量部であり、より好ましくは１５〜７０質量部である。
【００６０】
液状組成物中の硬化性シリコーン組成物及び熱伝導性充填材の含有量は、液状組成物により形成される熱伝導性シート中のシリコーン樹脂及び熱伝導性充填材の含有量が上記した範囲となるように調整すればよい。
具体的には、液状組成物において揮発性化合物を除いた全成分の合計を１００体積％とした場合において、硬化性シリコーン組成物は、好ましくは３２体積％以下であり、より好ましくは３１体積％以下である。また、液状組成物において揮発性化合物を除いた全成分の合計を１００体積％とした場合において、熱伝導性充填材は、好ましくは６８体積％以上であり、より好ましくは６９体積％以上である。
【００６１】
液状組成物は、硬化性シリコーン組成物と、熱伝導性充填材（すなわち、異方性充填材１４、非異方性充填材１５）と、揮発性化合物とを混合して調製する。液状組成物は、通常スラリーとなる。液状組成物には必要に応じて適宜添加成分がさらに混合されてもよい。ここで、液状組成物を構成する各成分の混合は、例えば公知のニーダー、混練ロール、ミキサー、振動撹拌機などを使用するとよい。
【００６２】
工程（１）においては、上記のように調製された液状組成物をシート状に成形して、シート状成形体とする。
液状組成物の粘度は、シート成形の手段及び所望されるシートの厚みに応じて決定することができる。液状組成物を基材に塗工することによりシート状に成形する場合、液状組成物の粘度は５０〜１００００Ｐａ・ｓであることが好ましい。粘度を５０Ｐａ・ｓ以上とすることで、剪断力を付与することにより、異方性充填材を１次シートの面方向に配向しやすくなる。また、１００００Ｐａ・ｓ以下とすることで塗工性が良好となる。
なお、粘度とは、回転粘度計（ブルックフィールド粘度計ＤＶ−Ｅ、スピンドルＳＣ４−１４）を用いて、回転速度１ｒｐｍで測定された粘度であり、測定温度は液状組成物の塗工時の温度である。
【００６３】
液状組成物の突き刺し荷重は、好ましくは０．１〜１２０ｇｆであり、より好ましくは５．０〜６０ｇｆであり、さらに好ましくは、１０〜４０ｇｆである。突き刺し荷重が上記範囲であると、液状組成物を基材上に適切に塗工することができ、シート状に成形することができる。液状組成物の突き刺し荷重は、実施例に記載の方法で測定することができる。
【００６４】
硬化性シリコーン組成物は、通常、液体となるものであり、硬化性シリコーン組成物を構成する各成分（アルケニル基含有オルガノポリシロキサン、オルガノハイドロジェンポリシロキサンなど）の分子量などを適宜調整することで、上記粘度とするとよい。
【００６５】
次に、液状組成物を、剪断力を付与しながらシート状に成形して、シート状成形体とすることにより、異方性充填材１４をシート面と平行な方向（すなわち、面方向）に配向させる。ここで、液状組成物は、例えば、バーコータ又はドクターブレード等の塗布用アプリケータ、もしくは、押出成形やノズルからの吐出等により、基材フィルム上に塗工するとよく、このような方法により、液状組成物の塗工方向に沿った剪断力を与えることができる。この剪断力を受けて、液状組成物中の異方性充填材１４は塗工方向に配向する。なお、上記基材フィルムは、後述するガス透過性フィルムであってもよい。
また、シート状成形体を得る別の方法として、液状組成物を例えば２枚のフィルムに挟み込んで、延伸ロールにより延伸させる方法なども適用できる。
【００６６】
＜工程（２）＞
工程（２）は、上記した工程（１）により得られたシート状成形体を、少なくとも一方がガス透過性フィルムである２枚のフィルムの間に配置した状態で、前記シート状成形体に含まれる揮発性化合物の一部を揮発させつつ、硬化性シリコーン組成物を硬化させて、１次シートを得る工程である。
【００６７】
工程（２）では、シート状成形体を２枚のフィルムの間に配置する。具体的には、シート状成形体の両面に接触させるように２枚のフィルムを設ける。該２枚のフィルムのうち、少なくとも一方はガス透過性フィルムである。
ガス透過性フィルムを用いることにより、シート状成形体に含まれる硬化性シリコーン組成物を硬化させる際に、揮発性化合物を適切に揮発させることができ、シート状成形体から形成される１次シートに気泡などが発生するのを抑制することができる。また、１次シートの表面も凸凹が少なく、工程（４）において積層ブロックを形成しやすくなる。
ここで、ガス透過性とは、液体は透過できないが気体は透過できる性質を意味し、ガス透過性フィルムの酸素透過度が、例えば、１×１０−１６ｍｏｌ・ｍ／（ｍ２・ｓ・Ｐａ）以上であることが好ましい。また、前記ガス透過性フィルムの透湿度は、１×１０−１５ｍｏｌ・ｍ／（ｍ２・ｓ・Ｐａ）以上であることがさらに好ましい。ここで透湿度は、ＪＩＳ    Ｋ７１２６−２：２００６のガス透過度試験方法に準拠して測定される値である。
【００６８】
ガス透過性フィルムは、ポリマーとフィラーの混合物や、ポリマー同士の混合物などにより多孔質化したフィルムなどが挙げられ、また多孔質化していなくてもガス透過性を有するフィルムであればよい。
ガス透過性フィルムを構成するポリマーとしては、特に制限されないが、低密度ポリエチレン、直鎖状低密度ポリエチレン、ポリ４メチルペンテン-１、エチルセルロース、ポリテトラフルオロエチレンやフッ素変性樹脂等のフッ素系樹脂などが挙げられる。これらの中でも、ポリ４メチルペンテン-１から形成された無孔ガス透過性フィルムおよびフッ素系樹脂から形成された多孔ガス透過性フィルムが好ましい。ポリ４メチルペンテン-１及びフッ素系樹脂から形成されたガス透過性フィルムを用いることで、硬化性シリコーン組成物を硬化させる際に、揮発性化合物を適切に揮発させることができ、さらにガス透過性フィルムを１次シートから剥離する際に、離型性に優れる。また、ポリ４メチルペンテン-１から形成された無孔ガス透過性フィルムを用いることが特に好ましい。ポリ４メチルペンテン-１から形成された無孔ガス透過性フィルムを用いれば、液状組成物を塗布したとき孔の中に液状樹脂が浸入しないため特に離型性に優れ、さらにフィルム表面に孔がないため孔に起因する凹凸が形成されないため、凹凸の少ない表面状態のよい１次シートが得られる。
【００６９】
工程（２）において使用する２枚のフィルムは、少なくともその一方がガス透過性フィルムであればよく、両方がガス透過性フィルムであってもよい。また、２枚のフィルムのうち、一方がガス透過性フィルムであり、他方がポリエステル系フィルム、ポリオレフィン系フィルムなどガス透過性を有しないフィルムであってもよい。
【００７０】
工程（２）において、工程（１）により得られたシート状成形体を、２枚のフィルムの間に配置した状態とする方法は、特に限定されない。例えば、工程（１）において、基材フィルム上に液状組成物を塗工してシート状成形体を作製した場合は、該基材フィルムを２枚のフィルムのうちの一方のフィルムとし、他方のフィルムをシート状成形体に接触するように配置すればよい。また、工程（１）により、シート状成形体を単体で得た場合は、２枚のフィルムを準備して、該２枚のフィルムの間にシート状成形体を配置すればよい。
【００７１】
工程（２）においては、２枚のフィルムの間に、シート状成形体を配置した状態で、シート状成形体に含まれる揮発性化合物の一部を揮発させつつ、硬化性シリコーン組成物を硬化させて、１次シートを得る。ここで、硬化性シリコーン組成物の硬化は、加熱により行い、該加熱により揮発性化合物の一部を揮発させることができる。
揮発性化合物を揮発させずに製造した１次シートは、柔軟性が高すぎて復元性がなくなり、工程（４）において１次シートを積層する際に、１次シートが潰れてしまい、熱伝導性シートの製造が困難になる。
一方、揮発性化合物を完全に揮発させて製造した１次シートは、工程（４）において該１次シートを積層する際に、シート同士の接着性が悪く、その結果熱伝導性シートの製造が困難になる。
【００７２】
工程（２）において、揮発性化合物の揮発量は、揮発前のシート状成形体に含まれる揮発性化合物を１００質量％とした場合、１０〜８０質量％であることが好ましく、３０〜８０質量％であることが好ましい。揮発性化合物の揮発量を上記範囲とすることにより、１次シートが適度な柔軟性を有し、かつ１次シート同士の接着性も良好になり、適切な熱伝導性シートを得やすくなる。
揮発量の調整は、硬化を行う際の加熱温度及び加熱時間を調整することにより行うことができる。加熱温度は、例えば６５〜１００℃程度の温度で行うとよい。また、加熱時間は、例えば２〜２４時間程度である。
【００７３】
上記のとおり、シート状成形体に含まれる硬化性シリコーン組成物を硬化させることにより、１次シートが得られる。１次シートでは、上記のとおり、面方向に沿って異方性充填材が配向される。１次シートを得た後に、その表面に設けられた２枚のフィルムを剥離するとよい。
硬化により得られた１次シートの厚さは、０．１〜１０ｍｍの範囲であることが好ましい。１次シートの厚さを上記範囲内とすることで、異方性充填材１４を剪断力により面方向に適切に配向できるようになる。また、１次シートの厚さを０．１ｍｍ以上とすることで、フィルムから容易に剥離することができる。さらに、１次シートの厚さを１０ｍｍ以下とすることで、１次シートが自重により変形したりすることを防止する。これら観点から１次シートの厚さは、より好ましくは０．３〜５．０ｍｍである。
【００７４】
１次シートのタイプＯＯ硬さは、６以上であることが好ましい。６以上とすることで、１次シートを積層する際に加圧しても１次シートがあまり広がらず、十分な厚さを有する積層ブロックを作製できる。そのような観点から、１次シートのタイプＯＯ硬さは、１０以上がより好ましく、１５以上がさらに好ましい。
また、得られる熱伝導性シートの柔軟性を確保する観点から、１次シートのタイプＯＯ硬さは、５５以下が好ましく、５０以下がより好ましく、４０以下がさらに好ましい。
【００７５】
＜工程（４）＞
工程（４）は、上記工程（２）で得られた１次シートを複数準備して、複数の１次シートを積層することで、複数の１次シートを接着させて積層ブロックを形成する工程である。
図２（ａ）及び（ｂ）に示すように、複数の１次シート２１を、異方性充填材１４の配向方向が同じになるように積層する。ここで、熱伝導性充填材が高充填された１次シートから揮発性化合物を完全に揮発すると、熱伝導性充填材の露出によって表面がさらさらになる傾向があり、そうした表面では接着性が劣ることがわかっている。該１次シートは、揮発性化合物が一定程度含まれているため、表面がさらさらになることがなく複数の１次シートは積層することにより接着される。そのため、１次シート同士を接着するために、接着剤やプライマーなどを用いる必要がない。仮に、接着剤やプライマーなどを用いた場合は、１次シート中に一定の深さまで浸透し、これにより熱伝導性シートの柔軟性が低下することが懸念されるが、本発明の熱伝導性シートは、その製造過程において、接着剤やプライマーを用いる必要がないため、柔軟性が良好となる。
【００７６】
１次シート２１は、上記のように重ね合わせるだけで接着可能であるが、より強固に接着させるために、１次シート２１の積層方向ｘに加圧してもよい。加圧は、１次シート２１が大きく変形しない程度の圧力で行うとよく、例えばローラやプレスを用いて加圧することができる。一例として、ローラを用いるときは、圧力を０．３〜３ｋｇｆ／５０ｍｍとすることが好ましい。
積層された１次シート２１は、例えば加圧するときなどに適宜加熱されてもよいが、加熱しなくても接着できるので、積層された１次シート２１は、加熱しないことが好ましい。したがって、プレス時の温度は、例えば０〜５０℃、好ましくは１０〜４０℃程度である。
【００７７】
＜工程（５）＞
工程（５）は、工程（４）により得られた積層ブロックを積層方向に沿ってシート状になるように切断して熱伝導性シートを得る工程である。
図２（ｃ）に示すように、刃物１８によって、積層ブロック２２を１次シート２１の積層方向ｘに沿って切断し、熱伝導性シート１０を得る。この際、積層ブロック２２は、異方性充填材１４の配向方向と直交する方向に切断するとよい。刃物１８としては、例えば、カミソリ刃やカッターナイフ等の両刃や片刃、丸刃、ワイヤー刃、鋸刃等を用いることができる。積層ブロック２２は、刃物１８を用いて、例えば、押切、剪断、回転、摺動等の方法により切断される。
【００７８】
残存する揮発性化合物を揮発させる観点から、切断後に得られた熱伝導性シートを加熱処理することが好ましく、加熱処理は、加熱温度１００〜１５０℃及び加熱時間２〜４８時間の条件で行うとよい。
【００７９】
以上、工程（１）、工程（２）、工程（４）、及び工程（５）の各工程を含む第１の製造方法を説明したが、第１の製造方法において、後述する第２の製造方法で説明する真空紫外線を照射する工程である工程（３）を、工程（２）と工程（４）の間に設けてもよい。工程（３）を行うことにより、工程（４）において１次シートを積層する際の、１次シート同士の接着性が向上して、本発明の熱伝導性シートをより製造しやすくなる。
【００８０】
（第２の製造方法）
本発明の熱伝導性シートの製造方法は、以下の工程（１）、工程（２’）、工程（３）、工程（４’）、及び工程（５）の各工程を含む第２の製造方法であることも好ましい。
【００８１】
すなわち、本発明の熱伝導性シートの第２の製造方法は、
硬化性シリコーン組成物、熱伝導性充填材、及び揮発性化合物を含む液状組成物を、シート状に成形して、シート状成形体を得る工程（１）と、
前記シート状成形体に含まれる揮発性化合物の一部を揮発させつつ、前記硬化性シリコーン組成物を硬化させて、１次シートを得る工程（２’）と、
前記１次シートを複数準備して、それぞれの１次シートの少なくとも一方の面に真空紫外線を照射する工程（３）と、
前記複数の１次シートを、真空紫外線が照射された前記一方の面を他の１次シートに接触させるようにして積層することで、複数の１次シートを接着させて積層ブロックを形成する工程（４’）と、
前記積層ブロックを積層方向に沿ってシート状になるように切断して熱伝導性シートを得る工程（５）と
を備える熱伝導性シートの製造方法である。
【００８２】
工程（１）については、上記した第１の製造方法において説明したとおりである。
【００８３】
＜工程（２’）＞
工程（２’）は、工程（１）により得たシート状成形体に含まれる揮発性化合物の一部を揮発させつつ、前記硬化性シリコーン組成物を硬化させて、１次シートを得る工程である。
揮発性化合物を揮発させずに製造した１次シートは、柔軟性が高すぎて復元性がなくなり、工程（４’）において１次シートを積層する際に、１次シートが潰れてしまい、熱伝導性シートの製造が困難になる。
一方、揮発性化合物を完全に揮発させて製造した１次シートは、工程（４’）において該１次シートを積層する際に、シート同士の接着性が悪く、その結果熱伝導性シートの製造が困難になる。
【００８４】
シート状成形体に含まれる揮発性化合物の一部を揮発させる方法は、特に限定されない。例えば、上記した工程（２）と同様に、少なくとも一方がガス透過性フィルムである２枚のフィルムの間にシート状成形体を配置した状態で、揮発性化合物を揮発させてもよいし、シート状成形体の一方の面を開放系にした状態で、揮発性化合物を揮発させてもよい。シート状成形体の一方の面を開放系にした状態とは、例えば、シート状成形体の一方の面にはフィルムが設けられており、他方の面に何も設けられていない状態である。具体的には、工程（１）において、基材フィルム上に液状組成物を塗工してシート状成形体を作製し、その状態で加熱して、揮発性化合物を揮発させてもよい。
【００８５】
工程（２’）において、揮発性化合物の揮発量は、揮発前のシート状成形体に含まれる揮発性化合物を１００質量％とした場合、１０〜８０質量％であることが好ましく、３０〜８０質量％であることが好ましい。揮発性化合物の揮発量を上記範囲とすることにより、１次シートが適度な柔軟性を有し、かつ１次シート同士の接着性も良好になり、適切な熱伝導性シートを得やすくなる。
揮発量の調整は、硬化を行う際の加熱温度及び加熱時間を調整することにより行うことができる。加熱温度は、例えば６５〜１００℃程度の温度で行うとよい。また、加熱時間は、例えば２〜２４時間程度である。
【００８６】
＜工程（３）＞
工程（３）は、工程（２’）で得られた１次シートを複数準備して、それぞれの１次シートの少なくとも一方の面に真空紫外線を照射する工程である。工程（３）では、硬化された１次シートの少なくとも一方の面に対して、ＶＵＶ照射を行う。ＶＵＶとは、真空紫外線であり、波長が１０〜２００ｎｍの紫外線を意味する。ＶＵＶの光源としては、エキシマＸｅランプ、エキシマＡｒＦランプなどが挙げられる。
硬化された１次シートは、上記したようにシリコーン樹脂（オルガノポリシロキサン）を含むものであり、ＶＵＶを照射すると、ＶＵＶが照射された面は活性化される。１次シートは、後述するように、その活性化された一方の面が重ね合わせ面となるように、他の１次シートと重ね合わせることで、１次シート間が強固に接着されることになる。
その原理は定かではないが、シリコーン樹脂は、ＶＵＶが照射されると、オルガノポリシロキサンのＣ−Ｓｉ結合が、Ｓｉ−ＯＨなどのＳｉ−Ｏ結合に変化し、そのＳｉ−Ｏ結合により、１次シート間が強固に接着されると推定される。すなわち、１次シートと１次シート（単位層１３、１３）は、オルガノポリシロキサンの分子間で結合が生じることで接着される。
ＶＵＶ照射条件は、１次シートの表面を活性化できる条件であれば特に限定されないが、例えば積算光量が５〜１００ｍJ／ｃｍ２、好ましくは積算光量が１０〜５０ｍJ／ｃｍ２となるようにＶＵＶを照射するとよい。
【００８７】
＜工程（４’）＞
工程（４’）は、複数の１次シートを、真空紫外線が照射された前記一方の面を他の１次シートに接触させるようにして積層することで、複数の１次シートを接着させて積層ブロックを形成する工程である。
複数の１次シート２１を、図２（ａ）及び（ｂ）に示すように、異方性充填材１４の配向方向が同じになるように積層する。ここで、各１次シート２１は、上記したとおり、互いに接触する重ね合わせ面のいずれか一方の面が、予めＶＵＶ照射されていればよい。一方の面がＶＵＶ照射されていることで、その活性化された一方の面により隣接する１次シート２１、２１同士が接着される。また、接着性をより向上させる観点から、重ね合わせ面の両方がＶＵＶ照射されていることが好ましい。
すなわち、図２（ａ）に示すように、１次シート２１は、ＶＵＶ照射された一方の面２１Ａを、他の１次シート２１に接触するように重ね合わせるとよいが、この際、一方の面２１Ａに接触する、他の１次シート２１の他方の面２１ＢもＶＵＶ照射されることが好ましい。
【００８８】
１次シート２１は、上記のように重ね合わせるだけで接着可能であるが、より強固に接着させるために、１次シート２１の積層方向ｘに加圧してもよい。加圧は、１次シート２１が大きく変形しない程度の圧力で行うとよく、例えばローラやプレスを用いて加圧することができる。一例として、ローラを用いるときは、圧力を０．３〜３ｋｇｆ／５０ｍｍとすることが好ましい。
積層された１次シート２１は、例えば加圧するときなどに適宜加熱されてもよいが、ＶＵＶ照射により活性化された１次シート２１は、加熱しなくても接着できるので、積層された１次シート２１は、加熱しないことが好ましい。したがって、プレス時の温度は、例えば０〜５０℃、好ましくは１０〜４０℃程度である。
【００８９】
上記工程（４）により得られた積層ブロックを積層方向に沿ってシート状になるように切断して熱伝導性シートを得る工程（５）を行うことで、熱伝導性シートが得られる。なお、工程（５）の詳細ついては、上記した第１の製造方法において説明したとおりである。
【００９０】
［第２の実施形態］
次に、本発明の第２の実施形態の熱伝導性シートについて、図３を用いて説明する。
第１の実施形態において熱伝導性シート１０は、熱伝導性充填材として、異方性充填材１４に加えて、非異方性充填材１５を含有していたが、本実施形態の熱伝導性シート３０は、図３に示すように、非異方性充填材を含有しない。すなわち、第２の実施形態の熱伝導性シートの各単位層３３には、シート３０の厚さ方向に配向される異方性充填材３４が含有されるが、非異方性充填材は含有されない。
【００９１】
第２の実施形態の熱伝導性シート３０のその他の構成は、非異方性充填材が含有されない点以外は、上記した第１の実施形態の熱伝導性シート１０と同様であるので、その説明は省略する。
【００９２】
本実施形態においても、第１の実施形態と同様に、熱伝導性シート２０は、シリコーン樹脂の体積含有率が３２体積％以下であり、垂直方向から３０％圧縮したときの、シート面積２５．４ｍｍ×２５．４ｍｍにおける圧縮荷重が５．０ｋｇｆ以下である。そのため、熱伝導性充填材の体積含有率を多くすることができるため、熱伝導率に優れ、かつ柔軟性が良好で、電子機器内部などにおいて、圧縮して使用することができる。また、単位層３３を積層する際の圧力で各単位層３３が殆ど広がらずに、熱伝導性シート２０を適切に製造できる。
【００９３】
なお、本発明の熱伝導性シートは、上記第１及び第２の実施形態の構成に限定されずに、様々な態様を有することが可能である。例えば、第１の実施形態において熱伝導性シートは、熱伝導性充填材として、異方性充填材及び非異方性充填材の両方を含有していたが、熱伝導性シートは、異方性充填材を含有せずに、非異方性充填材のみを含有してもよい。
なお、異方性充填材を含有しない場合には、１次シートを成形する際、異方性充填材を配向させるために剪断力を付与する必要はなく、液状組成物をシート状に成形できる方法であればいかなる方法で１次シートを成形してもよい。
【００９４】
以上の説明では、熱伝導性シートにおける各単位層は、いずれも実質的に同一の組成を有する態様について説明したが、各単位層の組成は互いに異なっていてもよい。
例えば、第１の実施形態では、いずれの単位層も、異方性充填材と、非異方性充填材の両方を含有しているが、一部の単位層が異方性充填材と非異方性充填材の両方を含有し、一部の単位層が異方性充填材及び非異方性充填材のいずれか一方を含有してもよい。
また、例えば、一部の単位層が異方性充填材のみを有し、一部の単位層が非異方性充填材１５のみを有してもよい。
また、各単位層は、熱伝導性充填材の含有量が互いに同一である必要はなく、一部の単位層における熱伝導性充填材の含有量を、他の単位層における熱伝導性充填材の含有量と異ならせてもよい。また、一部の単位層における熱伝導性充填材の種類を、他の単位層における熱伝導性充填材の種類と異ならせてもよい。
【００９５】
以上のように、各単位層において、熱伝導性充填材の含有量の有無、含有量、種類などを適宜調整することで、一部の単位層の熱伝導率が、他の単位層の熱伝導率より高くなるようにしてもよい。このような場合、熱伝導率が高い単位層と、熱伝導率が低い単位層とは、交互に並べてもよいが、交互に並べる必要もない。
【００９６】
熱伝導性充填材以外の構成を、単位層ごとに変更してもよい。例えば、一部の単位層のシリコーン樹脂の種類を、他の単位層のシリコーン樹脂の種類と変更してもよい。また、一部の単位層における添加成分の含有の有無、添加成分の種類、量などを、他の単位層と異ならせてもよい。
例えば、一部の単位層のシリコーン樹脂の種類又は量、熱伝導性充填材の種類又は量の少なくとも一部を、他の単位層と異ならせることで、一部の単位層の硬さ（タイプＯＯ硬さ）を他の単位層の硬さと異ならせてもよい。
【実施例】
【００９７】
以下、本発明を実施例により更に詳細に説明するが、本発明はこれらの例によってなんら限定されるものではない。【００９８】
本実施例では、以下の方法により熱伝導性シートの物性を評価した。
［圧縮荷重］
熱伝導性シートの、シート面積２５．４ｍｍ×２５．４ｍｍにおける圧縮荷重（ｋｇｆ）を測定した。圧縮荷重の測定は、複数の単位層が互いに接着する接着面に対して垂直方向から３０％圧縮したときの荷重を測定することにより行った。
［熱伝導率］
熱伝導性シートの熱伝導率はＡＳＴＭ  Ｄ５４７０−０６に準拠した方法で測定した。
［突き刺し荷重］
液状組成物を脱泡し、次いで３０ｇの液状組成物を直径２５ｍｍの円筒状の容器に導入した。次いで、先端に直径３ｍｍの円盤状の部材を有する突き刺し棒を１０ｍｍ／分の速度で、突き刺し棒の先端側から容器に導入された液状組成物に押し付けていき、突き刺し棒の先端が液面から深さ１２ｍｍに到達した際の荷重（ｇｆ）を測定した。測定は２５℃で行った。【００９９】
本実施例では、以下の各成分を使用して熱伝導性シートを作製した。
［硬化性シリコーン組成物］
主剤としてアルケニル基含有オルガノポリシロキサン、硬化剤としてハイドロジェンオルガノポリシロキサンを含む付加反応型オルガノポリシロキサン【０１００】
［異方性充填材］
窒化ホウ素・・鱗片状、平均粒径３０μｍ、アスペクト比１０〜１５
黒鉛化炭素繊維・・繊維状、平均繊維長１００μｍ、アスペクト比１０、熱伝導率５００Ｗ／ｍ・ｋ
鱗片状炭素粉末・・鱗片状、平均粒径１３０μｍ、アスペクト比１０〜１５、熱伝導率１００Ｗ／ｍ・ｋ【０１０１】
［非異方性充填材］
酸化アルミニウムＡ・・平均粒径３μｍ、球状、アスペクト比１．０
酸化アルミニウムＢ・・平均粒径０．５μｍ、球状、アスペクト比１．０【０１０２】
［揮発性化合物］
ｎ−デシルトリメトキシシラン・・熱重量分析で２℃／分の条件で昇温したときの重量減少が９０％となる温度Ｔ１は１８７℃【０１０３】
［実施例１］
硬化性シリコーン組成物として、アルケニル基含有オルガノポリシロキサン（主剤）とハイドロジェンオルガノポリシロキサン（硬化剤）を合計で１１０質量部と、異方性充填材として窒化ホウ素（鱗片状、平均粒径２０μｍ）２００質量部と、非異方性充填材として酸化アルミニウムＡ（球状、平均粒径３μｍ、アスペクト比１．０）４３０質量部と、酸化アルミニウムＢ（球状、平均粒径０．５μｍ、アスペクト比１．０）２００質量部と、揮発性化合物としてｎ−デシルトリメトキシシランを３５質量部とを混合し、液状組成物を得た。【０１０４】
液状組成物を、ガス透過性フィルム（三井化学製「ＴＰＸフィルム」）からなる基材フィルム上に、２５℃で塗布用アプリケータとしてバーコータを用いて一方向に塗布してシート状成形体を得た。異方性充填材は、塗布方向に長軸が向き、塗布面の法線方向に短軸が向いていた。次にシート状成形体の基材フィルムを有していない側の面にガス透過性フィルム（三井化学製「ＴＰＸフィルム」）を配置した。そして、２枚のフィルムに挟まれた状態でシート状成形体を、８０℃で１６時間加熱することで、揮発性化合物の一部を揮発させつつ、シート状成形体に含まれる硬化性シリコーン組成物を硬化させることで、厚さ１．５ｍｍの１次シートを得た。【０１０５】
得られた１次シートそれぞれの両面に対して、ＶＵＶ照射装置（商品名エキシマＭＩＮＩ、浜松ホトニクス社製）を用いて、室温（２５℃）、大気中で１次シートの表面に積算光量２０ｍＪ／ｃｍ２の条件でＶＵＶを照射した。次に、ＶＵＶを照射した１次シートを、１００枚積層して、２５℃の環境下、ローラにより１．６ｋｇｆ／５０ｍｍの圧力で加圧して、積層ブロックを得た。得られた積層ブロックをカッター刃により、積層方向に平行で、かつ異方性充填材の配向方向に垂直にスライスして、各単位層の厚さが１５００μｍ、厚さ２ｍｍの熱伝導性シートを得た。
各評価結果を表１に示す。表１中に示した液状組成物の欄における「揮発性化合物を除いた液状組成物における硬化性シリコーン組成物の割合」は、該組成物を用いて熱伝導性シートを形成させた場合の熱伝導性シート中のシリコーン樹脂の割合（体積％）と同等である。【０１０６】
［実施例２〜１６］
液状組成物の組成を表１又は表２のとおりに変更した以外は、実施例１と同様にして熱伝導性シートを得た。
［実施例１７］
１次シートの厚みを９ｍｍに変更した以外は、実施例１と同様にして熱伝導性シートを得た。【０１０７】
［比較例１、３、５］
液状組成物の組成を表３のとおりに変更した以外は、実施例１と同様にして熱伝導性シートを得た。【０１０８】
［比較例２、４、６］
液状組成物の組成を表３のとおりに変更したが、液状組成物が粉状となり、１次シートを成形できなかった。【０１０９】
【表１】
0006978148.tif 000002
【０１１０】
【表２】
0006978148.tif 000003
【０１１１】
【表３】
0006978148.tif 000004
【０１１２】
実施例１〜１７の熱伝導性シートは、シリコーン樹脂の体積含有率が３２体積％以下であり、そのため熱伝導性充填材の含有量が多く、高い熱伝導率を示した。さらに３０％圧縮したときの荷重が５．０ｋｇｆ以下であり、柔軟性についても良好な結果であった。このように、良好な物性バランスを備える熱伝導性シートは、揮発性化合物を含む液状組成物を用いて、所定の製造工程を経ることで得られたものと考えられる。
これに対して、比較例１、３，５の熱伝導性シートは、シリコーン樹脂の体積含有率が３２体積％を超えており、そのため熱伝導性充填材の含有量が少なく、同じ異方性充填材を配合している実施例と比較して熱伝導率が低かった。また、比較例２、４、６は、１次シートを形成できず、熱伝導性シートが得られなかった。これは、実施例と異なり、液状組成物に揮発性化合物を用いなかったため、適切なコンパウンドが形成されなかったためと推察される。
【符号の説明】
【０１１３】
１０、３０  熱伝導性シート
１０Ａ、２１Ａ  一方の面
１０Ｂ、２１Ｂ  他方の面
１１  シリコーン樹脂
１３、３３  単位層
１４、３４  異方性充填材
１５  非異方性充填材
１８  刃物
２１  １次シート
２２  積層ブロック
【要約】
本発明は、それぞれがシリコーン樹脂と熱伝導性充填材とを含む複数の単位層を備え、かつ前記複数の単位層が互いに接着するように積層される熱伝導性シートであって、前記シリコーン樹脂の体積含有率が３２体積％以下であり、前記複数の単位層が互いに接着する接着面に対して垂直方向から３０％圧縮したときの、シート面積２５．４ｍｍ×２５．４ｍｍにおける圧縮荷重が７．０ｋｇｆ以下の熱伝導性シートである。
本発明によれば、シリコーン樹脂をマトリクス成分として使用し、かつ単位層が多数積層されて構成される熱伝導性シートにおいて、従来よりも熱伝導率を向上させつつ、柔軟性を高くすることができる。【図１】
0006978148.tif 000005
【図２】
0006978148.tif 000006
【図３】
0006978148.tif 000007